СПЛАВ НА ОСНОВЕ ЗОЛОТА
GOLD-BASED ALLOY

Изобретение относится к области металлургии и касается производства сплавов на основе золота, которые могут быть использованы для изготовления наградных знаков, монет.
2
Известен сплав на основе золота, содержащий, мас.%: золото 58,0-58,6; серебро 7,5-8,5; бор 0,001-0,2; титан 0,001-0,5; цинк 0,001-0,5; медь - остальное [1]. Прочность такого сплава составляет 53,1 кгс/мм.
Задачей изобретения является повышение прочности сплава на основе золота.
Технический результат достигается тем, что сплав на основе золота, содержащий серебро, бор, титан, цинк, медь, дополнительно включает кобальт, галлий и индий при следующем соотношении компонентов, мас.%: золото 58,0-59,0; серебро 7,5-8,5; бор 0,01-0,015; титан 0,01-0,015; цинк 0,1-0,15; кобальт 1,0-1,5; галлий 0,01-0,015; индий 0,1-0,15; медь - остальное.
В таблице приведены составы сплава на основе золота.
Таблица
Компоненты
Состав, мас.%
1
2
3
Золото
58,0
58,5
59,0
Серебро
8,5
8,0
7,5
Бор
0,015
0,013
0,01
Титан
0,01
0,013
0,015
Цинк
0,1
0,13
0,15
Кобальт
1,0
1,3
1,5
Галлий
0,01
0,013
0,015
Индий
0,1
0,13
0,15
Медь
остальное
остальное
остальное
Предел прочности при растяжении, кг/мм<sup>2</sup>
55-57
55-57
55-57
В составе сплава компоненты проявляют себя следующим образом. Медь и серебро увеличивают упругость и прочность сплава. Кобальт способствует увеличению твердости и прочности сплава. Галлий и индий повышают пластичность сплава на основе золота, не снижая его прочности. Цинк, галлий, титан и бор способствуют получению мелкокристаллической структуры сплава на основе золота.
Сплав выплавляют в электропечах. В разогретый тигель вводят компоненты, расплавляют их и перемешивают. Разливку сплава производят в стальную изложницу. После охлаждения слиток раскатывают на прокатных вальцах в лист требуемой толщины.
Источники информации
1. SU 579331, 1977.